НОВЫЕ КОМПОЗИЦИИ БЕТОНА

1. Бетон, содержащий в относительных весовых частях:
100 частей портландцемента;
от 50 до 200 частей песка единого гранулометрического состава с фракциями D10-D90 в диапазоне от 0,063 до 5 мм или смеси песков, из которых в самом мелком песке фракции D10-D90 имеют размер от 0,063 до 1 мм, а в самом крупном песке фракции D10-D90 имеют размер от 1 до 4 мм;
от 10 до 50 частей зернистого, по существу, непуццоланового материала со средним размером частиц менее 15 мкм;
от 0,1 до 10 частей суперпластифицирующей добавки; и
от 10 до 30 частей воды;
причем бетон, по существу, свободен от микрокремнезема;
при этом бетон обладает прочностью при сжатии более 100 МПа на 28 день.
2. Бетон по п.1, который дополнительно содержит негашеную известь, обожженную известь или оксид кальция.
3. Бетон по п.1 или 2, в котором непуццолановый материал содержит молотый известняк или молотый кварц.
4. Бетон по п.1 или 2, который содержит молотый известняк, молотый кварц или осажденный карбонат кальция или их смесь.
5. Бетон по п. 1, который содержит органические или металлические волокна.
6. Бетон по п.5, который содержит 0,5-3,5 об.% металлических волокон относительно объема схватившегося цемента.
7. Бетон по п.5, который содержит 2-5 об.% органических волокон относительно объема схватившегося цемента.
8. Бетон по любому из пп.5-7, обладающий прочностью при сжатии более 120 МПа.
9. Цементная смесь, содержащая материалы, указанные по п.1, и, необязательно, известняк или обожженный доломит, но исключающая воду и, если она жидкая, суперпластифицирующую добавку.
10. Применение зернистого, по существу, непуццоланового материала со средним размером частиц менее 15 мкм в качестве замены микрокремнезема при производстве бетона по п.1.